"A少なくとも1種の有機ポリマー、B硫黄、及びCsp2-混成炭素原子を少なくとも60含む多形体の状態のカーボン、の反応生成物を含み、及び追加的に、硫黄Bで充填されたカーボンCを含む粒子又は領域を含むことを特徴とする複合材料。有機ポリマーAが、ポリエチレン、ポリプロピレン、ポリアクリロニトリル、ポリブタジエン、ポリスチレン、及びエチレン、プロピレン、スチレン、アクリロニトリル、及び1,3-ブタジエンから選ばれる少なくとも2種のコモノマーのコポリマーから選ばれることを特徴とする請求項1に記載の複合材料。有機ポリマーAが、ポリアクリロニトリルから選ばれることを特徴とする請求項1又は2に記載の複合材料。ポリアクリロニトリルAが、反応の後、少なくとも部分的に、式Iの環化生成物の状態で存在することを特徴とする請求項3に記載の複合材料。カーボンCがカーボンブラックから選ばれることを特徴とする請求項1~4の何れか1項に記載の複合材料。反応前のポリアクリロニトリルAは、平均分子量Mwが、50000~250000g/モルの範囲であることを特徴とする請求項1~5の何れか1項に記載の複合材料。更にバインダーDを含むことを特徴とする請求項1~6の何れか1項に記載の複合材料。ポリアクリロニトリルA及び硫黄と反応していないカーボンブラックを追加的に含むことを特徴とする請求項1~7の何れか1項に記載の複合材料。請求項1~8の何れかに記載の複合材料から、又はこの複合材料を使用して製造される、少なくとも1個の電極を含む電気セル。更に金属リチウムを含む電極を少なくとも1個含むことを特徴とする請求項9に記載の電気セル。ポリマー、環式、又は非環式のエーテル、非環式、又は環式のアセタール、及び環式、又は非環式の有機カーボネートから選ばれる、少なくとも1種の非水性の溶媒を含むことを特徴とする請求項9又は10の何れかに記載の電気セル。A少なくとも1種の有機ポリマー、B硫黄、及びCsp2-混成炭素原子を少なくとも60含む多形体の状態のカーボン、を、150~400°Cの範囲の温度で相互に反応させることを含む、複合材料を製造するための方法。A少なくとも1種の有機ポリマー、B硫黄、及びCsp2-混成炭素原子を少なくとも60含む多形体の状態のカーボン、を、150~400°Cの範囲の温度で相互に反応させることを含む、請求項1~8の何れか1項に記載の複合材料を製造するための方法。有機ポリマーAが、ポリエチレン、ポリプロピレン、ポリアクリロニトリル、ポリブタジエン、ポリスチレン、及びエチレン、プロピレン、スチレン、アクリロニトリル、及び1,3-ブタジエンから選ばれる少なくとも2種のコモノマーのコポリマーから選ばれることを特徴とする請求項12又は13に記載の方法。有機ポリマーAが、ポリアクリロニトリルから選ばれることを特徴とする請求項12~14の何れか1項に記載の方法。請求項9~11の何れか1項に記載の電気セルを、自動車、航空機、船、又は固定的なエネルギー貯蔵に使用する方法。本発明の目的は、単純容易に製造することができ、及び従来技術から公知である不利な点を回避するカソード材料を提供することにある。本発明の更なる目的は、対応するカソード材料を製造することができる方法を提供することにある。従って、上記に定義した材料が見出された。本発明の材料は複合材料compositematerialであり、この複合材料は本発明において、本発明の複合材料とも称される。複合材料は、手作業では分離することができず、及び個々の成分とは異なる特性を有する固体混合物である材料を意味すると理解される。本発明の材料は特に、粒子状の複合材料である。本発明の複合材料は、AポリマーA又は略して有機ポリマーAとも称される、少なくとも1種の有機ポリマー本発明において、ポリマーという記載は、ホモポリマー及びコポリマーをも含む、B硫黄、Csp2-混成炭素原子を少なくとも60含む多形体の状態のカーボン、の反応生成物を含む。ポリマーAは、任意のポリマー及びコポリマー、好ましくはアニオン又はラジカル共重合によって得られるポリマーから選ばれることができる。他の変形例では、ポリマーAは有機ポリエステル、特に脂肪族ポリエステルから選ばれることができる。本発明の一実施の形態では、ポリマーAは、アニオン、触媒、又はラジカル共重合によって得られるコポリマーから選ばれ、特にポリエチレン、ポリアクリロニトリル、ポリブタジエン、ポリスチレン、及びエチレン、プロピレン、スチレン、メトアクリロニトリル、及び1,3-ブタジエンから選ばれる、少なくとも2種のモノマーのコポリマーから選ばれる。ポリプロピレンも適切である。ポリイソプレン及びポリアクリレートも追加的に適切である。特に好ましいものは、ポリアクリロニトリルで、これは本発明において、ポリアクリロニトリルAとも称される。本発明において、ポリアクリロニトリルは、ポリアクリロニトリルホモポリマーを意味すると理解されるのみならず、アクリロニトリルと1,3-ブタジエン又はスチレンとのコポリマーをも意味すると理解される。ポリアクリロニトリルホモポリマーが好ましい。本発明の一実施の形態では、ポリアクリロニトリルAは反応の後に存在し、すなわち、本発明の複合材料中に、少なくとも部分的に式Iの環化生成物の状態で存在する。本発明において、ポリエチレンは、ホモポリエチレンのみならず、エチレンの所定のコポリマーをも意味すると理解され、該所定のコポリマーは、少なくとも50モルの共重合した状態のエチレン、及び50モル以下の少なくとも1種のコモノマーを含み、該コモノマーは、例えばα-オレフィン、例えばプロピレン、ブチレン1-ブテン、1-ヘキセン、1-オクテン、1-デセン、1-ドデセン、1-ペンテン、及びイソブテン、ビニル芳香族化合物、例えばスチレン、及びメトアクリル酸、ビニルアセテート、ビニルプロピネート、メトアクリル酸のC1-C10-アルキルエステル、特にメチルアクリレート、メチルメタクリレート、エチルアクリレート、エチルメタクリレート、n-ブチルアクリレート、2-エチルヘキシルアクリレート、n-ブチルメタクリレート、2-エチルヘキシルメタクリレート、及びマレイン酸、無水マレイン酸、及びイタコン酸無水物である。ポリエチレンは、HDPE又はLDPEであっても良い。本発明において、ポリプロピレンはホモポリプロリレンを意味すると理解されるのみならず、プロピレンの所定のコポリマーをも意味すると理解され、該所定のコポリマーは、少なくとも50モルの共重合した状態のプロピレン、及び50モル以下の少なくとも1種の更なるコモノマーを含み、該更なるコモノマーは、例えばエチレン及びα-オレフィン、例えばブチレン、1-ヘキセン、1-オクテン、1-デセン、1-ドデセン、及び1-ペンテンである。ポリプロピレンは好ましくは、アイソタクチックの、又は基本的にアイソタクチックのポリプロピレンである。本発明において、ポリスチレンはスチレンのホモポリマーを意味すると理解されるのみならず、アクリロニトリル、1,3-ブタジエン、メトアクリル酸、メトアクリル酸のC1-C10-アルキルエステル、ビニルベンゼン、特に1,3-ジビニルベンゼン、1,2-ジフェニルエチレン及びα-メチルスチレンとのコポリマーをも意味する。他の好ましいポリマーAはポリブタジエンである。本発明の一実施の形態では、ポリマーAは、反応の前の平均分子量Mwが50000~500000g/モル、好ましくは250000g/モルのものから選ばれる。本発明の一実施の形態では、ポリアクリロニトリルAは、反応の前の平均分子量Mwが10000~500000g/モルのポリアクリロニトリルから選ばれる。ポリマーAは、架橋された、又は架橋されていないコポリマーであって良い。硫黄Bは、それ自体は公知であり、及び本発明において略して硫黄とも称される。sp2-混成炭素原子を少なくとも60、好ましくは少なくとも75含む多形体の状態のカーボン該カーボンは、本発明において、略してカーボンCとも称されるは、それ自体は公知である。例えばカーボンCはグラファイトであっても良い。で示した数量は、化学的に反応性の条件下で本発明の複合材料中に導入された、不純物を含む全てのカーボンCに基づき、及び質量パーセントを意味している。本発明の一実施の形態では、カーボンCはカーボンブラックである。カーボンブラックは例えば、ランプブラック灰墨、ファーネスブラック、フレームブラック、サーマルブラック、アセチレンブラック、及びインダストリアルブラックから選ばれても良い。カーボンブラックは不純物、例えば炭化水素、特に芳香族炭化水素、又は酸素含有化合物又は酸素含有基、例えばOH基を含んでも良い。更に、硫黄-、又は鉄-含有不純物がカーボンブラック中に含まれることが可能である。一変形例では、カーボンCは、部分的に酸化したカーボンブラックである。本発明の一実施の形態では、カーボンCはカーボンナノチューブを含む。カーボンナノチューブ略してCNT、例えば単壁カーボンナノチューブSWCNT、及び好ましくは複壁カーボンナノチューブMWCNTは、それ自体は公知である。これらを製造するための方法、及び所定の特性は、例えばA.Jessetal.によって、ChemieIngenieurTechnik2006,78,94-100に記載されている。本発明の一実施の形態では、カーボンナノチューブは、直径が0.4~50nmの範囲、好ましくは1~25nmの範囲である。本発明の一実施の形態では、カーボンナノチューブは長さが10nm~1mm、好ましくは100nm~500nmの範囲である。カーボンナノチューブはそれ自体公知の方法で製造することができる。例えば、揮発性のカーボン化合物、例えばメタン又は一酸化炭素、アセチレン、又はエチレン、又は揮発性カーボン化合物の混合物、例えば合成ガスを、1種以上の還元剤、例えば水素及び/又は更なるガス、例えば窒素の存在下に分解することができる。他の適切なガス混合物は一酸化炭素とエチレンの混合物である。分解のための適切な温度は、例えば400~1000°Cの範囲、好ましくは500~800°Cの範囲である。分解のための適切な圧力条件は、例えば、標準圧力~100バール、好ましくは~10バールである。単-又は複壁カーボンナノチューブは、例えば、カーボン含有化合物を、ライトアーク中で、特に分解触媒の存在下、又は不存在下に分解することによって得ることができる。一実施の形態では、揮発性カーボン含有化合物、又は複数種のカーボン含有化合物の分解が、分解触媒、例えばFe、Co又は好ましくはNiの存在下に行われる。上述した出発材料の少なくとも2種、好ましくはポリマーAと硫黄が、本発明の複合材料を製造する過程で化学的に相互に反応される。このことについて、ポリマーAと硫黄が相互に共有結合を結ぶことは必要とされない。例えば、硫黄が単に酸化剤として作用し、そして反応混合物からH2Sとして除去されることが可能である。本発明の一実施の形態では、ポリマーA及び硫黄Bは、本発明の複合材料を形成する過程で、共有結合を結ぶ。本発明の複合材料は更に、硫黄Bが充填されたカーボンCを含む粒子、又は領域を含む。本発明の一実施の形態では、硫黄はこのような粒子又は領域中でカーボンC内に、例えばS8環分子の状態、又は直鎖状硫黄分子、例えば直鎖状S8分子の状態で、分子的に分散している。このような粒子、又は領域は、例えば電子プローブマイクロアナリシス微小部分析法によって検知することができる。本発明の一実施の形態では、このような粒子又は領域内のカーボンCの孔は、少なくとも部分的に硫黄Bによって充填されている。このような粒子又は領域は、平均径が10~100μmの範囲、好ましくは~70μmの範囲であっても良い。これらの粒子は、本発明の複合材料から機械的に除去することができる。領域は、本発明の複合材料から機械的に除去することができない。領域と粒子は、顕微鏡を使用して容易に確かめることができる。本発明の一実施の形態では、このような粒子又は領域は、カーボンC及び硫黄Bを、2:1~1:15の範囲、好ましくは1:1.5~1:10の範囲の質量割合で含む。上述した粒子又は領域は、好ましくは人の目に黒く見える。本発明の一実施の形態では、上述した粒子又は領域は、5質量以下のポリマーA又は5質量以下の上述した反応生成物を含む。本発明の特定の実施の形態では、ポリマーAも、上述した反応生成物も。上述した粒子、又は領域内に検知することができない。本発明の複合材料は更に、上述した反応生成物を相当の割合、例えば少なくとも10質量の範囲で含む粒子、又は領域を含む。後者の粒子又は領域は、直径が5~75μmの範囲、好ましくは10~50μmの範囲である。これらは、好ましくは、前者の粒子又は領域よりも小さい。本発明の一実施の形態では、本発明の複合材料は、元素分析で測定して、20~80質量の範囲、好ましくは30~70質量の範囲の硫黄を含む。本発明の一実施の形態では、本発明の複合材料は、0.1~30質量、好ましくは1~20質量の範囲のカーボンCを含む。このカーボンは同様に、例えば元素分析によって検知することができるが、元素分析の評価では、カーボンはポリマーAを介してでも本発明の複合材料中に入ることを考慮する必要がある。本発明の一実施の形態では、本発明の複合材料は更に、少なくとも1種のバインダーDを含む。バインダーDは、主として、本発明の複合材料の機械的な安定化のために作用する。本発明の一実施の形態では、バインダーDは有機コポリマーから選ばれる。適切な有機コポリマーの例は、ハロゲン化されたもの、又はハロゲンを有していないものであって良い。例は、ポリエチレンオキシドPEO、セルロース、カルボキシメチルセルロース、ポリビニルアルコール、ポリエチレン、ポリプロピレン、ポリテトラフルオロエチレン、ポリアクリロニトリル-メチルメタクリレートコポリマー、スチレン-ブタジエンコポリマー、テトラフルオロエチレン-ヘキサフルオロプロピレンコポリマー、ビニリデンフルオリド-ヘキサフルオロプロピレンコポリマーPVdF-HFP、ビニリデンフルオリド-テトラフルオロエチレンコポリマー、ペルフルオロアルキルビニルエーテルコポリマー、エチレン-テトラフルオロエチレンコポリマー、ビニリデンフルオリドクロロトリフルオロエチレンコポリマー、エチレン-クロロフルオロエチレンコポリマー、エチレン-アクリル酸コポリマー、任意にアルカリ金属塩又はアンモニアで部分的に中和、エチレン-メタクリル酸コポリマー、任意にアルカリ金属塩又はアンモニアで部分的に中和、エチレン-メトアクリルエステルコポリマー、ポリイミド及びポリイソブテンである。適切なバインダーは特に、ポリビニルアルコール及びハロゲン化されたコポリマー、例えばポリビニルクロリド、又はポリビニリデンクロリド、特にフッ素化されたコポリマー、例えばポリビニルフルオリド、及び特にポリビニリデンフルオリド、及びポリテトラフルオロエチレンである。バインダーDの平均分子量Mwは、広い範囲内で選ぶことができ、適切な例は20000g/モル~1000000g/モルである。本発明の一実施の形態では、本発明の複合材料は、0.1~10質量の範囲、好ましくは5~10質量、及びより好ましくは7~8質量の範囲のバインダーを含む。バインダーDは、種々の方法で、本発明の複合体内に導入することができる。例えば、溶解性のバインダーD例えばポリビニルアルコールを、適切な溶媒、又は溶媒混合物例えば、ポリビニルアルコールには水/イソプロパノールが適切であるに溶解させ、そしてカソードの更なる成分で懸濁物を製造することが可能である。適切な基材に施した後、溶媒又は溶媒混合物が除去され、例えば蒸発され、本発明の複合材料が得られる。ポリビニリデンフルオリドのための適切な溶媒はNMPである。バインダーDとして、やや溶けにくいポリマー、例えばポリテトラフルオロエチレン、又はテトラフルオロエチレン-ヘキサフルオロプロピレンコポリマーを使用することが望ましく、このバインダーDとカソードの更なる成分の懸濁粒子が製造され、そして加熱した条件下で圧縮される。本発明の一実施の形態では、本発明の複合材料は追加的に、非反応条件下に複合材料に導入されるカーボンを含む。この追加的なカーボンは、カーボンCと同じ材料から選ばれても良い。これは各場合において、カーボンCと同一であって良く、又は異なっていても良い;例えば、カーボンC及び選ばれた追加的なカーボンは、2種の異なるカーボンブラック、又はグラファイトであっても良い。本発明の一実施の形態では、本発明の複合材料は、有機ポリマーA、又はポリアクリロニトリルA及び硫黄Bと反応しなかったカーボンブラックを追加的に含む。本発明の一実施の形態では、本発明の複合材料は、0.1~10質量の範囲の追加的なカーボン、好ましくは追加的なカーボンブラックを含む。本発明の複合材料は、電極として、又は電極を製造するために特に適切であり、特にリチウム含有電池の電極を製造するために適切である。本発明は、本発明の複合材料を、電気セル電池のための電極として、又はこの電極を製造するために使用する方法を提供する。本発明は更に、少なくとも1種の本発明の複合材料から製造された、又はこの複合材料を使用して製造された、少なくとも1つの電極を含む電気セル電池を提供する。本発明の一実施の形態では、この電極は硫黄カソード又はSカソードとも称することができるカソードである。本発明において、カソードと称される電極は、放電運転において還元作用を有するものである。本発明の一実施の形態では、本発明の複合材料が処理され、そして例えば連続的なベルトの状態の電極が得られ、これは電池製造で処理される。本発明の複合材料から製造される電極は、例えば厚さが20~500μm、好ましくは40~200μmの範囲である。これらは例えば棒形状の構造を有していて良く、又は丸い形状、楕円形の形状、又は角柱、又は立方体の形状に形成されていても良く、又は平坦な電極として形成されていても良い。本発明の一実施の形態では、本発明の電気セルは、本発明の複合材料、及び金属亜鉛、金属ナトリウム、又は好ましくは金属リチウムを含む少なくとも1つの電極を含む。本発明の一実施の形態では、本発明の電気セルは、本発明の複合材料、及び更なる電極に加え、室温では液体又は固体であって良く、好ましくはポリマー、環式、又は非環式エーテル、環式及び非環式アセタール、環式、又は非環式有機カーボネートから選ばれる、少なくとも1種の非水性の溶媒、及びイオン液体を含む。適切なポリマーの例は特に、ポリアルキレングリコール、好ましくはポリ-C1-C4-アルキレングリコール、及び特にポリエチレングリコールである。これらのポリエチレングリコールは、20モル以下の1種以上のC1-C4-アルキレングリコールを、共重合した状態で含んでも良い。ポリアルキレングリコールは、メチル又はエチルによって二重キャップされたポリアルキレングリコールであることが好ましい。適切なポリアルキレングリコール、及び特に、適切なポリエチレングリコールの分子量Mwは、少なくとも400g/モルであって良い。適切なポリアルキレングリコール、及び特に、適切なポリエチレングリコールの分子量Mwは、5000000g/モル以下、好ましくは2000000g/モル以下であって良い。適切な非環式エーテルの例は、例えば、ジイソプロピルエーテル、ジ-n-ブチルエーテル、1,2-ジメトキシエタン、1,2-ジエトキシエタンであり、好ましくは1,2-ジメトキシエタンである。適切な環式エーテルの例は、テトラヒドロフラン及び1,4-ジオキサンである。適切な非環式アセタールの例は、例えば、ジメトキシメタン、ジエトキシメタン、1,1-ジメトキシエタン、及び1,1-ジエトキシエタンである。適切な環式アセタールの例は、1,3-ジオキサン及び1,3-ジオキソランである。適切な非環式有機カーボネートの例は、ジメチルカーボネート、エチルメチルカーボネート、及びジエチルカーボネートである。適切な環式有機カーボネートの例は、一般式II及びIII但し、R1、R2及びR3が同一であるか、又は異なっており、及び水素及びC1-C4-アルキル、例えばメチル、エチル、n-プロピル、イソプロピル、n-ブチル、イソブチル、sec-ブチル、及びtert-ブチルから選ばれ、ここでR2及びR3は、好ましくは両方がtert-ブチルではないの化合物である。特に好ましい実施の形態では、R1がメチルであり、及びR2及びR3がそれぞれ水素であり、又はR1、R2及びR3がそれぞれ水素である。他の好ましい環式有機カーボネートは、ビニレンカーボネート、式IVである。1種以上の溶媒は、好ましくは、無水状態として知られている状態で使用され、すなわち、水分含有量が、例えばKarlFischer滴定によって検知さ得る1ppm~0.1質量の範囲の状態で使用される。本発明の一実施の形態では、本発明の電気化学セルは、1種以上の伝導性塩を含み、該伝導性塩はリチウム塩が好ましい。適切なリチウム塩の例は、LiPF6、LiBF4、LiClO4、LiAsF6、LiCF3SO3、LiCCnF2n1SO23、リチウムイミド、例えばLiNCnF2n1SO22但し、nは1~20の範囲の整数である、LiNSO2F2、Li2SiF6、LiSbF6、LiAlCl4、及び一般式CnF2n1SO2mXLi但し、mが以下のように定義される:Xが酸素、及び硫黄から選ばれる場合には、m=1Xが窒素、及びリンから選ばれる場合には、m=2、及びXがカーボン、及びシリコンから選ばれる場合には、m=3の塩である。好ましい伝導性導電性の塩は、LiCCF3SO23、LiNCF3SO22、LiPF6、LiBF4、LiClO4から選ばれ、LiPF6、及びLiNCF3SO22が特に好ましい。本発明の一実施の形態では、本発明の電気化学セルは1つ以上のセパレーター該セパレーターによって電極が機械的に分離されるを含む。適切なセパレーターは、金属リチウムに対して、及び硫化リチウム及びリチウム多硫化物に対して非反応性のポリマーフィルム、特に多孔性ポリマーフィルム、特に多孔性ポリマーフィルムである。セパレーターのための特に適切な材料は、ポリオレフィン、特にフィルム状の多孔性ポリエチレン、及びフィルム状の多孔性ポリプロピレンである。ポリオレフィン、特にポリエチレン又はポリプロピレンからできたセパレーターは、多孔率が35~45の範囲であっても良い。適切な孔径は、例えば30~500nmの範囲である。本発明の他の実施の形態では、選ばれたセパレーターは、無機粒子で充填されたPET不織布でできたセパレーターであっても良い。このようなセパレーターは、多孔率が40~55の範囲であっても良い。適切な孔径の範囲は、例えば、80~750nmの範囲である。本発明の電気セルは、特に高い容量、繰り返し充電された後であっても高い性能、及び相当に延期されたセル死である。シャトリングは極めて効果的に抑制できる。本発明の電気セル電池は、自動車、航空機、船、又は固定的なエネルギー貯蔵に使用するのに非常に適している。このような使用は、本発明の対象の更なる部分を形成する。本発明は更に、本発明の複合材料を製造するための方法を提供し、この方法は本発明において、本発明の製造方法とも称される。本発明の製造方法を行うために、例えば手順は、A少なくとも1種の有機ポリマー、B硫黄、及びCsp2-混成炭素原子を少なくとも60含む多形体の状態のカーボン、を、150~400°Cの温度範囲、好ましくは200~350°Cの温度範囲で反応させるものであっても良い。この工程では、有機ポリマーA、硫黄B及びカーボンCはそれぞれ上記に定義したものである。有機ポリマーAは、好ましくは、ポリエチレン、ポリプロピレン、ポリアクリロニトリル、ポリブタジエン、ポリスチレン、及びエチレン、プロピレン、スチレン、アクリロニトリル及び1,3-ブタジエンから選ばれる、最も好ましいくはアクリロニトリルから選ばれる、少なくとも2種のコモノマーのコポリマーから選ばれる。本発明の製造方法は、溶媒、例えばトルエン又はエタノールの存在下に行うことができる。しかしながら、本発明の製造方法を溶媒無しで行うことが好ましい。本発明の一実施の形態では、本発明の製造方法は、環境圧力、すなわち標準圧力で行われる。本発明の他の実施の形態では、本発明の製造方法は上昇した圧力、例えば1.1~100バールで行われる。本発明の他の実施の形態では、本発明の方法は、自己圧力で行われる。この目的のために、任意の圧力を設定することができ、例えば、10バール又は他に標準圧力を設定することができ、及び反応を圧力容器、例えばオートクレーブ内で行うことができる。特にH2Sを形成するガス状の副生成物は、反応の間の圧力を上昇させ得るもので、例えば100バールまで、又はこれを超えて上昇させ得る。本発明の製造方法を自己圧力下に行うことが所望される場合反応を監視するために圧力測定を使用することができる。本発明の一実施の形態では、本発明の製造方法を、10分~100時間の範囲、好ましくは2~24時間の範囲の期間にわたり行うことができる。反応が終わった後、得られた本発明の複合材料からH2Sを除去、例えばこれを脱ガスすることが好ましい。脱ガスは、例えばガス抜きevacuatingにより、又は不活性ガス、例えば窒素又は希ガス、例えばアルゴンを使用してパージすることによって行うことができる。本発明の複合材料は通常、粉状態で得られる。本発明は更に、少なくとも1つの本発明の電気セルを使用して、自動車、航空機、船、又は固定的なエネルギー貯蔵器を運転するための方法を提供する。以下に実施例を使用して本発明を説明する。で表わされた数量は、他に明確な記載がなければ、質量パーセントを表す。I.複合材料の合成I.1カーボンの無しの比較複合材料C-CM.1の合成25gの硫黄、及び20gのポリアクリロニトリルを、すり鉢内で粉末にし、そして300mlのオートクレーブ内に装入した。この混合物を自己圧力下に300°Cに加熱し、そして12時間にわたり攪拌した300rpm。この過程で、圧力は43バールに上昇した。次に形成されたH2SをNaOH洗浄機を介して放出し、そして得られた比較複合材料C-CM.1を24時間の期間にわたり窒素でパージした。38gの硬い、暗い灰色~黒色の粉C-CM.1が得られた。元素分析:C=35.4g/100gS=50.6g/100gN=12.4g/100gH=1.7g/100g。I.2本発明の複合材料CM.2の合成20gの硫黄、10gのポリアクリロニトリル、及び6gのカーボンブラックKetjenBlackとして市販されているを、すり鉢内で粉末にし、そして300mlのオートクレーブ内に装入した。この混合物を自己圧力下に280°Cに加熱し、そして12時間にわたり攪拌した300rpm。この過程で、圧力は43バールに上昇した。次に形成されたH2SをNaOH洗浄機を介して放出し、そして得られた本発明の複合材料C-CM.2を24時間の期間にわたり窒素でパージした。29.4gの硬い、暗い灰色~黒色の粉が得られた。元素分析:C=43.5g/100gS=45.8g/100gN=7.5g/100gH=1.4g/100g。本発明の複合材料CM.2の試料を分析するために、EPMA電子プローブマイクロアナリシスを使用した。元素分布を、EDXSを使用して20kVで測定したEDXS:EnergyDispersiveX-RaySpectroscopy。これは、平均径が20~70μmの範囲で、及び硫黄が充填されたカーボンブラックから成る粒子を含んでいた。更に、本発明の複合材料CM.2の試料は、ポリアクリロニトリルと硫黄及びカーボンブラックの反応生成物を含み、及び平均径が5~50μmの粒子を含んでいた。II.本発明の電気化学セルの製造1.05gの本発明の複合材料CM.2、0.352gのSuperP登録商標カーボンブラック、平均粒径:0.04μm、BET表面積:62m2/g0.07gのグラファイト、平均粒径:1.6μm、BET表面積:20m2/g0.1gの、バインダーとしてのポリビニルアルコールD.1、Celvol登録商標として市販、を一緒に混合した。この混合物を、65H2O、30イソプロパノール、及び51-メトキシ-2-プロパノールから成る溶媒混合物中に分散させ、そしてこのように得られた分散物を10時間にわたり攪拌した。この後、分散物をAlホイル上にナイフ被覆し、そして減圧下に10時間にわたり乾燥させた。比較カソードを製造するために、本発明の複合材料CM.2をC-CM.1に置き換えたこと以外は、手順は同様であった。III.本発明の電気化学セルの試験本発明の複合材料CM.2の電気化学的な特徴付けのために、電気化学セルを図1に従って構成した。アノード:Liホイル、厚さ50μm、セパレーター:ポリエチレンフィルム、厚さ15μm、多孔性実施例IIに従うカソード。電解質:8質量のLiNSO2CF32、46質量の1,3-ジオキソラン及び46質量の1,2-ジメトキシエタン。図1の記号は以下のものを意味する:1、1’ダイ2、2’ナット3、3’シーリングリング-各場合において二重、各場合における第2の、幾分か小さいシーリングリングはここでは図示せず4渦巻バネ5ニッケルでできた出力コンダクター6ハウジングセルの充電と放電は、4.19mAの電流、及び1.8~2.5の範囲の電位で行った。セル容量は41.2mAhであった。結果を表1にまとめた。表1:本発明に従う電気化学セル、及び本発明のものではない電気化学セルの結果"